(57)【特許請求の範囲】
【請求項１】
昇華性色素を溶解又は微粒子分散させた染色用用材を基体に塗布する第一工程と、染色用用材が塗布された基体の塗布面を略真空中にプラスチックレンズの両面に非接触に対向させる第二工程と、前記基体を加熱することにより昇華性色素を昇華させ、該昇華性色素を前記プラスチックレンズに接触させる第三工程と、を特徴とするプラスチックレンズの染色方法。
【請求項２】
請求項１の第一工程は、電子計算機にて管理された色データに基づいて出力手段により基体に塗布することを特徴とするプラスチックレンズの染色方法。
【請求項３】
請求項２の出力手段とは、インクジェットプリンタであることを特徴とするプラスチックレンズの染色方法。
【請求項４】
請求項１の第二工程は、前記プラスチックレンズの凸面側に１つの基体を使用し、凹面側に１つの基体を使用することを特徴とするプラスチックレンズの染色方法。
【請求項５】
請求項１の第三工程は、前記基体を加熱する熱源に複数の加熱ランプを使用し、該加熱ランプは前記プラスチックレンズの両面側から前記基体を加熱することを特徴とするプラスチックレンズの染色方法。
【請求項６】
請求項１〜５のプラスチックレンズの染色方法は、第三工程終了後に、プラスチックレンズを加熱することにより色素を前記レンズに定着させることを特徴とするプラスチックレンズの染色方法。
【請求項７】
プラスチックレンズを気層にて染色を行う染色装置において、前記プラスチックレンズを装置内に保持する保持手段と、昇華性色素を溶解又は微粒子分散させた染色用用材が塗布された基体の塗布面を前記プラスチックレンズの凸面に非接触にて対向させる第一対向手段と、昇華性色素を溶解又は微粒子分散させた染色用用材が塗布された基体の塗布面を前記プラスチックレンズの凹面に非接触にて対向させる第二対向手段と、前記装置内を略真空雰囲気にするための真空ポンプと、前記第一対向手段と第二対向手段によってプラスチックレンズに対向した前記基体を加熱するための加熱手段と、を備えることを特徴とする染色装置。
【発明の詳細な説明】
【０００１】
【発明の属する技術分野】
本発明は、プラスチックレンズを染色する方法及び該方法を用いた染色装置に関する。
【０００２】
【従来技術】
従来、眼鏡用のプラスチックレンズに対して染色を行う方法として、浸漬染色方法（以下「浸染法」という）が多く用いられている。この浸染法は、分散染料の赤、青、黄の三原色を混合して水中に分散させた染色液を調合し、この染色液を９０℃程度に加熱し、その中にプラスチックレンズを浸漬して染色を行うものである。
【０００３】
また、この浸染法に代わる方法として、気相法による染色方法が提案されている。この気相法は固形昇華性染料を加熱して昇華させ、同じく加熱状態にあるプラスチックレンズを染色するというものである。
【０００４】
【発明が解決しようとする課題】
しかしながら、従来の気相法による染色法では、レンズ面に染料を定量的に飛ばすのは困難であり、染色濃度の調製が難しいという問題や、濃い色のレンズに染色するのが困難であるという問題もある。
【０００５】
また、従来の浸染法おいては分散染料の相互作用や凝集等により、色相のばらつきやムラが発生して安定な染色物が得られない。さらに、濃い色のレンズに染色するには時間がかかるという問題がある。
【０００６】
本発明は、濃度の調製が容易で常に安定した色相のプラスチックレンズの染色が短時間にて得られる染色方法及び該染色方法を用いた染色装置を提供することを技術課題とする。
【０００７】
【課題を解決するための手段】
上記課題を解決するために、本発明は以下のような構成を備えることを特徴とする。
【０００８】
（１）  昇華性色素を溶解又は微粒子分散させた染色用用材を基体に塗布する第一工程と、染色用用材が塗布された基体の塗布面を略真空中にプラスチックレンズの両面に非接触に対向させる第二工程と、前記基体を加熱することにより昇華性色素を昇華させ、該昇華性色素を前記プラスチックレンズに接触させる第三工程と、を特徴とする。
（２）  （１）の第一工程は、電子計算機にて管理された色データに基づいて出力手段により基体に塗布することを特徴とする。
（３）  （２）の出力手段とは、インクジェットプリンタであることを特徴とする。
（４）  （１）の第二工程は、前記プラスチックレンズの凸面側に１つの基体を使用し、凹面側に１つの基体を使用することを特徴とする。
（５）  （１）の第三工程は、前記基体を加熱する熱源に複数の加熱ランプを使用し、該加熱ランプは前記プラスチックレンズの両面側から前記基体を加熱することを特徴とする。
（６）  （１）〜（５）のプラスチックレンズの染色方法は、第三工程終了後に、プラスチックレンズを加熱することにより色素を前記レンズに定着させることを特徴とする。
（７）  プラスチックレンズを気層にて染色を行う染色装置において、前記プラスチックレンズを装置内に保持する保持手段と、昇華性色素を溶解又は微粒子分散させた染色用用材が塗布された基体の塗布面を前記プラスチックレンズの凸面に非接触にて対向させる第一対向手段と、昇華性色素を溶解又は微粒子分散させた染色用用材が塗布された基体の塗布面を前記プラスチックレンズの凹面に非接触にて対向させる第二対向手段と、前記装置内を略真空雰囲気にするための真空ポンプと、前記第一対向手段と第二対向手段によってプラスチックレンズに対向した前記基体を加熱するための加熱手段と、を備えることを特徴とする。
【００１５】
【発明の実施の形態】
以下、本発明の実施の形態を図面を参考にしつつ説明する。図１は使用する染色装置等を示した染色システム概略図、図５は染色方法の流れを示したフローチャートである。
【００１６】
（１）印刷基体の作製
初めにプラスチックレンズを染色するための昇華性染料が塗布された印刷基体１０を作製する。印刷基体１０はパーソナルコンピュータ１（以下ＰＣという）にて所定の色相や色濃度を設定し、その後インクジェットプリンタ２から印刷することにより得られる。
【００１７】
昇華性染料として、ウペポ（株）の分散染料インキ赤、青、黄、黒色（いずれも水性）の計４色を使用する。このインキを市販のインクジェットプリンタ用のインクカートリッジにそれぞれ入れ、プリンタ２にこのカートリッジを装着する。プリンタ２は市販（EPSON MJ-520C）のものを使用した。
【００１８】
次に、このプリンタ２を使用して所望の色をプリントさせるために、市販されているＰＣ１を使用して、出力する色相及び濃度の調製を行う。色相等の調製はＰＣ１のドローソフトやＣＣＭ（コンピュータカラーマッチング）等により行うため、所望する色データをＰＣ１内に保存しておくことができ、必要になったときに何度でも同じ色調が得られるようになっている。また、色の濃淡もデジタル管理されるため、必要なときに何回でも同じ濃度の色を所望することができる。
【００１９】
図２はＰＣ１を操作し、プリンタ２にて作製（印刷）した印刷基体１０を示した図である。印刷基体１０の作製に使用される印刷用紙１１は図２（ａ）に示すように裏面（印刷を行わない面）の全域が黒色となっているものが使用される。このような片面が黒色の紙は、一般に市販されているものを使用することや、両面が白色の紙の片面を黒く塗ることにより使用することができる。また、片面が黒色の紙を使用するのは、後述するプラスチックレンズの染色時において、熱源からの熱を効率よく吸収し、印刷された染料を迅速に昇華させるためである。
【００２０】
本実施の形態ではこのような片面が黒色である印刷用紙１１を用いて印刷基体１０を作製しているが、これに限るものではなく、裏面に黒色に近く熱吸収の良いとされる色や熱伝導率がよいとされる材料が用いられている印刷用紙であればよい。また、印刷用紙１１として使用する紙はプリンタに使用できるものであれば特に限定はされないが、紙の厚みが薄いもの等、熱の伝導が良いとされる紙が好適に使用される。
【００２１】
なお、印刷用紙１１の表面（印刷を行う面）も裏面と同色であっても構わないが、印刷基体１０を作製した際の印刷状態が判り易いように白色が好ましい。
【００２２】
プリンター２に印刷用紙１１を入れ、ＰＣ１の操作により、予め設定しておいた色相及び濃度にて印刷を行う。印刷された印刷用紙１１の表面には図２（ｂ）に示すように着色層１２が円形状に印刷される。着色層１２は印刷用紙１１上に２つ印刷されるが、これは眼鏡レンズは左右一対となるので、予めペアにして作製しておく方が都合が良いためである。また、印刷される着色層１２の直径は実際に染色をするレンズ径よりも長めの方が好ましい。着色層１２の直径がレンズ径よりも短い場合、レンズの着色側全面に十分染料が行き渡らない可能性があるからである。
【００２３】
また、印刷基体１０の作製に使用される印刷用紙１１のサイズは特にこだわる必要はなく、プリンタ２に使用可能な紙のサイズを使用すればよい。本実施形態で使用する紙のサイズはＡ５用紙サイズのものを使用しているが、プリンタ２より出力後、後述する染色用治具に合うように余計な余白部分をある程度切取って使用するものとしている。また、本実施の形態では、着色層１２の形状は円形としているが、これに限るものではなく、レンズの染色させたい領域に染料が行き渡るような大きさ、形状であればよい。
【００２４】
また、印刷基体１０を加熱した際に、染料の昇華時に片面（表面）のみから染料を昇華させるために、裏面からの染料の昇華を防ぐためのコーティングがされていることが好ましい。図２（ｃ）は印刷基体１０の断面を表す拡大概略図であるが、この図に示すように印刷用紙１１の裏面に通気を阻害するコーティング層１３を形成しておく。このコーティング層１３の材料には通気を阻害するとともに、ある程度の耐熱性を有しているものであれば使用することが可能であり、例えばオレフィン系の樹脂やポリエチレングリコール等が使用される。
【００２５】
このようにコーティング層１３を設けることにより、印刷基体１０の裏面からの昇華を防止し、効率よくレンズへの染料の蒸着を行うため、所望する濃度が得られ易くなる。
【００２６】
（２）プラスチックレンズの染色
図３にプラスチックレンズに染色を行うための真空気相転写機を正面から見た内部該略図を示す。
【００２７】
２０は真空気相転写機であり、正面にはプラスチックレンズ２２や印刷基体１０等を出し入れするための図示無き開閉扉が設けられている。真空気相転写機２０内部の上部と下部には印刷基体１０を熱して染料を昇華させるための熱源としての加熱ランプ２１が上部に７本、下部に７本の計１４本設置される。本実施形態で使用される加熱ランプ２１はハロゲンランプを使用しているが、印刷基体１０と非接触にて加熱が可能なものであればこれに限るものではない。
【００２８】
また、真空気相転写機２０の内部はプラスチックレンズ２２を染色するための染色用治具３０を載置させる棚２３を備えている。棚２３には複数個の長方形の開口部２３ａが設けられており、この開口部２３ａに染色用治具３０を嵌め込むことで、真空気相転写機２０内部の中段位置に染色用治具３０を支持（載置）しておくことが可能である。
【００２９】
染色用治具３０には、レンズ２２を挟んで印刷基体１０がレンズ２２の凹面側、凸面側の両面側に取り付けられており、両方向から加熱することにより、レンズ２２の凹面、凸面の両面を一度に染色することが可能な機構となっている。
【００３０】
印刷基体１０と加熱ランプ２１との距離は、あまり近すぎると温度ムラが生じてしまい、印刷基体１０条の着色層１２の全域が均一に昇華されないため、レンズ２２の染色がムラになり易い。また、あまり遠いと熱の効果が少なく、染料の昇華に時間が掛かる。したがって、印刷基体１０と加熱ランプ２１との距離は、好ましくは５０ｍｍ〜５００ｍｍであり、さらに好ましくは１５０ｍｍ〜３００ｍｍである。
【００３１】
２４はロータリーポンプであり、真空気相転写機２０内をほぼ真空にさせるために使用する。２５はリークバルブであり、このバルブを開くことで、ほぼ真空になった真空気相転写機２０内に外気を入れ、大気圧に戻すものである。
【００３２】
図４は染色用治具３０の詳細を示した正面断面図である。３１は開口部２３ａに嵌め込まれる箱型の基台である。基台３１は開口部２３ａと同形状を有し、嵌め込んで使用されるが、嵌め込む際に基台３１の周囲に設けられた縁部３１ａが棚２３に引っかかることにより、開口部２３ａから落ちないように保持される。基台３１の底部３１ｂには、印刷基体１０の着色層１２の直径よりも充分大きな直径を持つ円形状の開口部３１ｃが２つ設けられており、底部３１ｂに印刷基体１０が敷かれると、開口部３１ｃ上に印刷基体１０の着色層１２が位置するようになっている（図では奥行き方向に対して開口部３１ｃが２つ設けられている）。このような機構により、本体２０の下部に設けられた加熱ランプ２１から光が発せられると、開口部３１ｃを通して印刷基体１０に直接当たり、着色層１２からの染料の昇華が起こり易いようになっている。
【００３３】
さらに基台３１上には、敷かれた印刷基体１０上の着色層１２の各々に、着色層１２よりも大きな径を持つ円筒形の間隔調整リング３２が着色層１２を覆うようにして各々置かれる。リング３２は印刷基体１０を動かないように押えるとともに、レンズ２２と印刷基体１０との間隔を調整する役目も持つ。リング３２の高さを変えることにより、レンズ２２と印刷基体１０との間隔を調整することができ、染色後のレンズの濃度を調整することが可能である。
【００３４】
リング３２の上部にはレンズ２２を載置するためのレンズ台３４が置かれ、さらにその上に印刷基体１０とレンズ２２の凹面との間隔を調整するための間隔調整リング３３が置かれる。レンズ台３４は円筒形を有しており、さらにその内側は図に示すように、レンズ２２が下に落ちないようレンズを支えるレンズ支持部３４ａを備える形状となっている。
【００３５】
レンズ台３４をリング３２上に載せた後、レンズ２２の縁をレンズ支持部３４ａに載せることにより、レンズ２２を開口部３１ｃ上に保持させておくことができる。３５は印刷基体１０を押えるための印刷基体押さえである。印刷基体押さえ３５の上面には基台３１と同じように２つの開口部３５ａが設けられており、真空気相転写機２０の上部に設けられた加熱ランプ２１から光が発せられると、開口部３５ａを通して印刷基体１０に直接当たるようになっている。
【００３６】
リング３２、３３の高さはレンズ２２の染色状態によって決定すれば良いが、レンズ２２に印刷基体１０が触れてしまうと、その接触部分だけ濃度・色相が異なってしまい、レンズ２２を均一に着色できない。また、反対にレンズ２２の染色面と印刷基体１０との間が離れすぎると、レンズ２２への染色濃度が薄くなってしまい、所望する染色濃度が得られ難くなる。また、気層中で染料の粒子が均一に分散されず、反対に互いに集結するため、レンズ２２の染色面にてむらになって蒸着する傾向がある。このような点から、レンズ２２の染色面側の幾何中心から印刷基体１０までの距離は、好ましくは凸面側では１〜３０ｍｍ程度であり、凹面側では７〜３０ｍｍ程度である。
【００３７】
また、使用されるレンズ２２の材質は、ポリカーボネート系樹脂（例えば、ジエチレングリコールビスアリルカーボネート重合体（ＣＲ−３９））、ポリウレタン系樹脂、アリル系樹脂（例えば、アリルジグリコールカーボネート及びその共重合体、ジアリルフタレート及びその共重合体）、フマル酸系樹脂（例えば、ベンジルフマレート共重合体）、スチレン系樹脂、ポリメチルアクリレート系樹脂、繊維系樹脂（例えば、セルロースプロピオネート）、さらにはチオウレタン系やチオエポキシ系等の高屈折率の材料や、その他従来より染色性に劣るとされた高屈折率材料等を用いることができる。
【００３８】
以上のような構成を持つ真空気相転写機を使用して以下の操作を行い、レンズ２２の染色を行う。
【００３９】
図示なき開閉扉を開け、棚２３に設けられた開口部２３ａに基台３１を設置した後、（１）において作製された印刷基体１０、レンズ２２を、図４のように染色用治具３０に取り付ける。
【００４０】
次に図示なき開閉扉を閉じて真空気相転写機２０を密閉した後、ロータリーポンプ２４を用いて真空状態にする。このときの真空状態とは０．１〜５ｋＰａ付近まで減圧したときのことである。０．１ｋＰａを下回っても差し支えないが、高性能排気装置を必要とする。また、装置内の気圧が高ければ高い程、染料を昇華させるのに必要な温度が高くなるため圧力の上限は５ｋＰａまでが好ましい。さらに好ましくは１〜３ｋＰａである。
【００４１】
所定の気圧が得られたら、上部、下部に設置されている加熱ランプ２１を点灯させる。着色層１２上の染料は１００℃以下では昇華し難いため、できるだけ短時間にて高温にすることが望ましい。染料の昇華にあたって、加熱を行う場合の温度をできるだけ高温とするのは、染料の昇華完了時間を短くすることができ、生産性を向上させることができるからである。また、昇温時間が長時間になると、レンズ２２自体の温度が上がりはじめてしまい、昇華した染料がレンズに付き難くなってしまう。
【００４２】
本実施の形態で使用する印刷用紙１１は、裏面が黒色のものを使用しているため、熱の吸収が早く印刷基体１０の昇温速度が速くなるとともに、高温になり易い。このため、印刷基体１０からの染料の昇華を短時間で終えることができ、生産効率がよくなる。また、短時間で終えることにより、レンズ自体の温度上昇を押えることができる。
【００４３】
また、上部に設置されている加熱ランプ２１の点灯により、染色用治具３０の上部に敷かれた印刷基体１０を加熱することができ、下部に設置されている加熱ランプ２１の点灯により、染色用治具の底部に敷かれた印刷基体１０を加熱することができる。このため、レンズ２２の両面が同時に染色することが可能なため、片面のみ染色で得られる濃度よりも濃い濃度が１回の染色で簡単に得られることとなる。
【００４４】
さらに、凹面の染色と凸面の染色を別々の印刷基体にて行えるため、レンズ２２の凸面側の染色と凹面側の染色を各々異なる色や素材にて行うことが可能である。
【００４５】
加熱が終了したらリークバルブ２５を開いて常圧に戻し、真空気相転写機２０を開け、レンズ２２を取り出す。レンズ２２には昇華した染料が蒸着しているが、このままでは取れやすいので、オーブン３に入れ常圧下にて加熱し定着させる。この工程はレンズ２２の耐熱温度以下で、できるだけ高温に設定された温度にオーブン３内を加熱し、所望の色相及び濃度を得るために予め定めておいた時間が経過した後にオーブン３内からレンズ２２を取り出すといった手順で実行される。加熱温度は９０℃未満であると十分な発色ができず、１５０℃を超えるとレンズが変形し易い。このため加熱温度は、好ましくは９０℃以上１５０℃以下であり、さらに好ましくは１１０℃以上１３０℃以下である。また、加熱時間は３０分未満では十分な発色ができず、３時間を超えると染料の変質が起こり易いため所望する色相が得られなくなる。このため加熱時間は、好ましくは３０分以上３時間以下であり、さらに好ましくは３０分以上２時間以下である。
【００４６】
以上説明したように、一度に両面側から染色することで短時間に濃い濃度のレンズの染色が可能である。また、本発明のような気層にて行う染色は浸染法に比べ、染色性の低い高屈折率のレンズ材料であっても十分に染色することが可能である。さらに、印刷基体から染料を昇華させてレンズに蒸着させる前に、さらに、印刷基体から染料を昇華させてレンズに蒸着させる前に、レンズ自体に定着を促進させるための前処理を施しておくことにより、オーブンでの定着時間を短くすることができる。上記の前処理にはフェニルフェノール系やナフタレン系、クロロベンゼン系等のキャリヤーと呼ばれる用剤が使用される。
【００４７】
（実施例１）
この実施例では、ＣＲ−３９のレンズを使用した。昇華性インキはウペポ社製の分散染料（水性）を使用し、ＰＣ１のドローソフトを使用して色相（Ｕ）１６０、彩度（Ｓ）２５５、明度（Ｖ）１５３に決定した。その後、この色データに基づいて印刷面（表面）が白色、裏面が黒色の印刷用紙（裏面に通気防止のコーティング処理済）に、直径９０ｍｍの円形形状を２つ印刷した後、図４に示す染色用治具３０に合うように余白部分を切り取り、これを印刷基体とした。印刷基体は１つの染色用治具３０に対して２枚作製した。
【００４８】
次に、図３に示すように真空気相転写機２０の棚２３にレンズ２２を挟んで印刷基体の印刷面を対抗させた状態で染色用治具３０取り付けた。次にロータリーポンプ２４を使用して真空気相転写機２０内の圧力を１ｋＰａにした。真空気層転写機２０内の圧力が１ｋＰａになったら、上下の加熱ランプ２１（ハロゲンランプ）を点灯させて、印刷基体から染料を昇華させた。加熱ランプ２１と印刷基体１０との距離は２００ｍｍとした。
【００４９】
この時の印刷基体の昇温状態を表１に示す。温度変化は印刷基体の裏面（黒色側）に熱電対を接触させて計測した。印刷基体上の染料は加熱ランプ２１の点灯後、４５秒ほどで着色層１２上の染料はすべて昇華した。
【表１】
0003966662.tif 000002
【００５０】
（比較例１）
この比較例１では、実施例１に対し、両面とも白色の印刷用紙を使用して印刷基体を作製したことのみ異なるだけで、その他はすべて同じ条件とした。この時の印刷基体１０の昇温状態を表２に示す。印刷基体上の染料は加熱ランプ２１の点灯後、４５秒ほど経過しても一部の染料しか昇華されなかった。染料がすべて昇華されるためには点灯から１２０秒以上を要した。
【表２】
0003966662.tif 000003
【００５１】
（実施例２）
実施例１と同じ条件にてレンズの凹面側、凸面側の同時染色を行った（両面染色）。加熱ランプ２１によって印刷基体の温度が２５０℃になるまで点灯（加熱）を続けた。加熱終了後、染色されたレンズを取り出し、染色されたレンズの色を定着させるためにオーブン内にて１２５℃、６０分程加熱した。表３に色度データを示す。測色は分光光度計（（株）村上色彩技術研究所  DOT-3）にて行なった（D65光源、１０視野）。ここで、Ｙは視感透過率を、Ｌ*、ａ*、ｂ*はＣＩＥ表色値を示す。また、定着後、外観不良、色むら、色抜け等がなく目的の色と一致しているかという観点で目視観察を行ったが、問題はなかった。
【表３】
0003966662.tif 000004
【００５２】
表３に示すように、レンズの両面を一度に染色することにより、１回の染色で染色濃度が８０％近くまで着色できた。
【００５３】
（比較例２）
実施例１と同じ条件にてレンズの凹面側のみの染色を行った（片面染色）。上側に設置されている加熱ランプ２１のみを点灯させて、印刷基体の温度が２５０℃になるまで加熱を続けた。加熱終了後、染色されたレンズを取り出し、染色されたレンズの色を定着させるためにオーブン内にて１２５℃、６０分程おいた。表４に色度データを示す。定着後、外観不良、色むら、色抜け等がなく目的の色と一致しているかという観点で目視観察を行ったが、問題はなかった。
【表４】
0003966662.tif 000005
【００５４】
表４に示すように、レンズの片面の染色では、１回の染色で染色濃度が５０％程度しか得られなかった。
【００５５】
（実施例３）
高屈折率（１．７４）のチオエポキシ系のレンズを用いて染色を行った。この実施例では、昇華性インキはウペポ社製の分散染料（水性）を使用し、ＰＣ１のドローソフトを使用して色相（Ｕ）１２０、彩度（Ｓ）１７０、明度（Ｖ）１５０とした。その後、この色データに基づいて印刷面（表面）が白色、裏面が黒色の印刷用紙に、直径９０ｍｍの円形形状を２つ印刷した後、図４に示す染色用治具３０に合うように、余白部分を切り取り、これを印刷基体とした。
【００５６】
次に、実施例１と同様な真空気層転写機３０、染色用治具３０を使用してレンズに染色を行った。染色はレンズの両面ではなく、凹面のみを行うものとした。真空気層転写機２０内の圧力は１ｋＰａとし、上側に設置されている加熱ランプ２１のみを点灯させて、印刷基体の温度が２５０℃になるまで加熱を続けた。加熱終了後、染色されたレンズを取り出した後、さらにもう一度同じ工程を行い、レンズの凹面側に２回染料を昇華させ蒸着させた。その後、染色されたレンズの色を定着させるためにオーブン内にて種々の条件を変えて加熱を行った。オーブンの加熱条件は１２５℃にて１時間、１３５℃にて１時間、１３５℃にて２時間、１５０℃にて２時間の計４条件にて行った。
【００５７】
定着後のレンズの染色結果を表５に示す。測色は実施例２と同様に分光光度計にて行なった。ここで、Ｙは視感透過率を、Ｌ*、ａ*、ｂ*はＣＩＥ表色値を示す。また、定着後、外観不良、色むら、色抜け等がなく目的の色と一致しているかという観点で目視観察を行ったが、問題はなかった。
【表５】
0003966662.tif 000006
【００５８】
表５に示すように染色性に劣るとされた高屈折率材料でも、本発明の染色法により、問題なく濃い濃度の染色を行うことができた。
【００５９】
また、レンズへの染色を行う前に、レンズ自体を８０℃、０．２％の前処理用ののキャリヤー溶液（大和化学工業（株）ＤＫ−Ｃ）に２分程浸漬した後、前述の条件（表４の発色条件）で同じように染色を行ったところ、すべての条件において加熱時間が半分の時間で同じ視感透過率が得られた。
【００６０】
（比較例３）
実施例３と同じレンズにて浸染法により、染色を行った。分散染料Ｒｅｄ１ｇ／ｌ、Ｙｅｌｌｏｗ１ｇ／ｌ、Ｂｌｕｅ４ｇ／ｌの染色液を調合し、この染色液を９０℃程度に加熱し、その中にレンズを３０分浸漬して染色を行った。その後、オーブンで１１５℃にて１時間加熱して染色を完了させた。表６に染色結果を示す。
【表６】
0003966662.tif 000007
【００６１】
表６に示すように、３０分染色で濃度１５％程しか得られなかった。さらに浸漬時間、オーブンでの加熱時間等を延ばしたが、あまり変わりはなかった。
【００６２】
【発明の効果】
以上のように、本発明ではレンズの凹面側と凸面側に各々印刷基体を設置し、加熱ランプにて各々の印刷基体を加熱するため、１回の染色でレンズの両面を染色することができるため、１度に濃い濃度のレンズが短時間で得られる。また、凹面の染色と凸面の染色を別々の印刷基体にて行えるため、レンズ２２の凸面側の染色と凹面側の染色を各々異なる色や素材にて行うことが可能である。
【図面の簡単な説明】
【図１】使用する染色装置等を示した染色システム概略図である。
【図２】印刷基体の詳細を示した図である。
【図３】真空気層転写機内部の概略構成を示す図である。
【図４】真空気層転写機内部に置かれる染色用治具の構成を示す図である。
【図５】染色方法の流れを示したフローチャートである。
【符号の説明】
１  パーソナルコンピュータ
２  インクジェットプリンタ
３  オーブン
１０  印刷基体
１１  印刷用紙
１２  着色層
２０  真空気層蒸着機
２１  加熱ランプ
２２  プラスチックレンズ
３０  染色用治具
【図１】
0003966662.tif 000008
【図２】
0003966662.tif 000009
【図３】
0003966662.tif 000010
【図４】
0003966662.tif 000011
【図５】
0003966662.tif 000012